La présente invention concerne un film diapositif utilisable sur un type quelconque de projecteur pour obtenir sur un écran une image agrandie ainsi que le procédé de fabrication d'un tel film. Plus spécialement, l'invention concerne un film de polypropylène utilisable en projection, et dont le coefficiént de transmission de rayons lumineux parallèles dans la zone des rayons visibles, est supérieur à la valseur prescrite, c'est-à-dire par exemple un film de polypropylène ayant un coefficient de transmission de rayons lumineux parallèles égal ou supérieur à 70% lorsque son épaisseur est de 30 /u. On utilise depuis un certain temps divers appareils audiovisuels dans les écoles, les services commerciaux, les conférences, etc... comme moyens de communiquer une information à une nombreuseassitance. Parmi ces appareils, les plus connus sont les projecteurs pouvant donner une image agrandie, de dessins, de textes imprimés, de manuscrits, etc... pouvant être vue sur un écran par un grand nombre de personnes à la fois. Le coefficient de transmission des rayons visibles en lumière parallèle, mentionné ci-dessus se mesure conformément à la norme JIS (Japanese Industrial Standard) K 6 714, correspondant à la norme ASTM D1003-52 et sera dans ce qui suit appelé simplement "transparence Un film diapositif de projection peut être obtenu simplement en dessinant une image sur un film transparent au moyen d'instruments appropriés. I1 est également possible, bien entendu, de reproduire sur le film une page d'un livre ou de tout autre texte imprimé, de façon à obtenir une image sur fond transparent, utilisable en projection.Comme procédé de reproduction permettant d'obtenir une image visible en projection, on a généralement utilisé jusqu ici, soit un procédé par diffusion-transfert, employant un halogénure d'argent, soit un procédé du type "diazo" employant un matériau photosensible du type t'.diazot Toute- fois, ces procédés soulèvent des problèmes pratiques qui ne sont pas né gligeables. Ils nécessitent en particulier des opérations compliquées pour la formation de l'image , et celle-ci ne présente pas une durée de vie satisfaisante. Le second de ces procédés présente en particulier le grave défaut de ne pouvoir reproduire que des images portées par un support perméable aux rayons ultraviolets. La présente invention concerne un procédé d'obtention d'un film diapositif, utilisable en projection , et dont le matériau-de base est une résine thermoplastique qui, initialement transparente, peut devenir opaque par exposition à des radiations infrarouges. Un film diapositif de projection conforme à la présente invenF tion est obtenu par formation d'une image, consistant en une multiplicité de fines craquelures ou de vermicules à la surface d'un film de polypropylène présentant un coefficient de transmission des rayons lumineux parallèles, ou "transparence", d'au moins 60% pour la totalité des rayons visibles, ayant par exemple une transparence égale ou supérieure à 70% pour une épaisseur du film de 30/u. Pour obtenir une telle image on place le film en contact direct avec un original portant l'image à projeter, puis l'ensemble est exposé caté film à un rayonnement infrarouge pendant un temps très court; il se forme alors sur la partie du film en contact avec l'original une image consistant en une multitiplicité de craquelures fines et irrégulières.L'exposition s'effectue généralement en déplaçant l'ensemble ayant une source lumineuse à la vitesse de 1 à 10 cm/s. Le film diapositif de projection ainsi obtenu présente, entre les parties formant l'limage et les parties de la formant pas, une grande différence dans la transmission des rayons lumineux. Dans les. parties ne formant pas l'image, la plus grande partie des rayons lumineux traverse le film sans modification. Au contraire, dans les parties formant l'image ces rayons lumineux sont diffusés en tombant sur l'accuihulation de fines craquelures mentionnées ci-dessus. La quantité de lumière transmise par les parties formant l'image, sous forme de rayons parallèles, est beaucoup plus faible que la quantité transmise par les parties ne constituant pas l'image.C'est ainsi par exemple que sur un film diapositif de projection obtenu par exposition à des rayons infrarouges suivant le procédé indiqué, d'un film de polypropylène ayant une transparence initiale de 90% la transparence des parties ne formant pas l'image reste d'environ 90%, alors qu'elle s'abaisse à 20% dans les parties formant l'image. Par suite lorsqu'un film diapositif obtenu par exposition d'un film de propylène à des rayons infrarouges est placé sur un appareil de projection, on obtient sur l'écran une ira S projetée présentant un excellent contraste. Le film de polypropylène utilisable conforméent à la présente invention doit présenter un coefficient de transmission des rayons lumineux parallèles supérieur à 60% environ dans toute l'étendue du spectre visible. Cette valeur minimale est fixée par le contraste que doit présenter un film diapositif de projection obtenu pat exposition aux rayons infrarouges, ce film présentant une transparence suffisaTtte dans les parties ne formant pas l'image en même temps qu'une différence de transparence élevée entre les parties portant l'image et celles ne la portant pas.Le film de polypropylène tel quVil est décrt dans la présente demande satisfait entièrement aux conditions énoncées pour un film diapositif de projection, en particulier son pouvoir résolvant en projection, exprimé par le nombre de lignes parallèles séparables par unité de longueur est au moins de 2,2 lignes par mm, ce qui peut être considéré comme un excellent pouvoir séparateur. Pe plus, un film de polypropylène utilisable conformément à l'invention présente une sensibilité élevée à la chaleur, ce qui permet d'obtenir un film diapositif de projection par une exposition de très courte durée aux rayons infrarouges. Si les conditions ci-dessus de transparence sont remplies, la méthode d'obtention du film n'est limitée à aucun procédé coulée, étirage monoaxial ou biaxial, etc... et lrépaisseur du film de départ n'est pas limitée. Néanmoins, les meilleurs résultats sont obtenus pour une épaisseur comprise entre 10 et 150 /u. Les exemples suivants illustrent l'invention, sans toutefois lui apporter aucune limitation. Exemple 1 On découpe un morceau de dimensions convenables d'un film de propylène obtenu par coulée, d'une épaisseur de 35/u portant la désignation commerciale "Tâh-Cello CPP # 35", transparence 90% de la société Tohcello Shoji Kaisha Ltd. Ce film est placé sur une coupure d'un journal, et l'ensemble est exposé à des rayons infrarouges provenant d'une lampe spéciale, d'une couleur de température d'environ 4800"K, prévue pour des tirages sur papiers sensibles à la chaleur, cette exposition étant réalisée par déplacement de l'ensemble à la vitesse de 3,0 cm/s par le procédé dit "exposition par fente", à une distance de 10 mm. Le film diapositif de projection ainsi obtenu présente une transprence de 18% dans les régions formant l'image, et de 90% dans les autres parties. Son pouvoir résolvant est de 2,5 lignes/mm. A la projection, ce film donne une image parfaitement nette sur un fond lumineux Ce film, qu'il ait été exposé ou non à des rayons infrarouges, a une durée de vie presque illimitée et ne présente aucune modification, quelle que soit la durée des prosections. EXEMPLE 2 Un film de polypropylène de 22/u d'épaisseur, obtenu par le procédé d'étirage biaxial inégal, d'appellation commercial SAN-ORIENT, transparence 91 %, fabriqué par la société Sansho Resin Co, Ltd est exposé à des radiations infrarouges, conformément à exemple I. Il y a formation sur le film ainsi exposé d'une image opaque reproduisant parfaitement le texte imprimé original. Par examen au microscope on constate que l'image est formée par l'assemblage d'une multiplicité de fines craquelures. Par projection du film sur un écran, on obtient une image noire parfaitement satisfaisante se détachant sur un fond lumineux. EXEMPLE 3 On soumet à un rayonnement infrarouge, suivant le procédé indique dans exemple 1, un fragment d'un film à étirage axial d'une épaisseur de 30/u, d'appellation commerciale Mitsui "Noblen" film As#30 de la Mitsui Chemical Industry Co., Ltd. On obtient un film diapositif de projection, d'une transparence de 22 % dans les parties formant l'image et de 89 % dans les autres parties, le pouvoir résolvant étant de 2,2 lignes/mm. Par utilisation de ce film pour la projection d'une image sur un écran ou sur un mur blanc, on obtient une image sombre se détachant distinctement sur un fond lumineux. R E V E N D I C A T I O N S REVENDICATIONS 1"- Procédé d'obtention d'un film diapositif utilisable en projection, caractérisé en ce que l'on place en contact avec un original portant l'image à reproduire un film de polypropylène ayant un coefficient de transmission pour des rayons lumineux parallèles d'au moins 60% dans toute l'étendue du spectre visible, cet ensemble étant ensuite exposé coté film, pendant un temps très court à des rayons infrarouges, d'où il résulte, par un phénomène thermique, une modification du film en contact avec l'original, et la formation d'une image formée par la réunion de multiples craquelures fines, correspondant à l'image originale. 2"- Procédé conforme à la revendication 1, dans lequel le temps d'exposition est celui nécessaire à la formation, sur la surface du film de polypropylène, d'une image correspondant à l'original et formée par une multiplicité de fines craquelures. 3"- Procédé conforme à la revendication 1, dans lequel les rayons infrarouges utilisés pour l'exposition proviennent d'une lampe à rayons infrarouges d'une température de couleur d'environ 4800"K. 4"- Procédé conforme à la revendication 1, dans lequel ledit ensemble est déplacé à une vitesse donnée pendant son exposition au rayonnement infrarouge. 5"- Procédé conforme à la revendication 4, dans lequel la vitesse est comprise environ entre 1 et 10 cm/s. 6 - Film diapositif de projection, constitué par une feuille de polypropylène ayant un coefficient de transmission pour des rayons lumineux parallèles d'au moins 60% dans toute ltétendue du spectre visible; ledit film portant une image correspondant à celle portée par un original et formée par une multiplicité de fines craquelures, la transparence des portions formant l'image étant inférieure à celle des portions ne formant pas l'image. 70- rilm diapositif conforme à la revendication 6, dans lequel l'épaisseur de la feuille de propylène est comprise environ entre 10 et 150/u.